(57)【要約】【課題】特定の色相を有する基材の表面へ、インクジェット印刷法によって絵柄を印刷する際の、意匠の表現性やインクの密着性を向上させることが可能な印刷物と、印刷物の製造方法を提供する。【解決手段】一方の面の色相が、ＣＩＥ−Ｌ＊ａ＊ｂ＊色空間において、色相範囲が−１０以上＋５以下の範囲内、彩度範囲が−１５以上＋１５以下の範囲内、Ｌ＊範囲が８４以上１００以下の範囲内であり、且つ金属酸化物、金属硫化物、硫酸塩、炭酸塩のうち少なくとも一つを配合した白色顔料を含むベース基材１と、ベース基材１の一方の面に積層され、且つ着色剤としての顔料及び分散剤、又は、着色剤としての染料を含むインクにより形成された絵柄層２を備える印刷物１０。【選択図】図１
2020157513.tif 000002
【特許請求の範囲】
【請求項１】
一方の面の色相が、ＣＩＥ−Ｌ＊ａ＊ｂ＊色空間において、色相範囲が−１０以上＋５以下の範囲内、彩度範囲が−１５以上＋１５以下の範囲内、Ｌ＊範囲が８４以上１００以下の範囲内であり、且つ金属酸化物、金属硫化物、硫酸塩、炭酸塩のうち少なくとも一つを配合した白色顔料を含むベース基材と、
前記ベース基材の前記一方の面に積層され、且つ着色剤としての顔料及び分散剤、又は、着色剤としての染料を含むインクにより形成された絵柄層と、を備えることを特徴とする印刷物。
【請求項２】
一方の面の色相が、ＣＩＥ−Ｌ＊ａ＊ｂ＊色空間において、色相範囲が−７以上＋７以下の範囲内、彩度範囲が−１０以上＋１５以下の範囲内、Ｌ＊範囲が５５以上８４以下の範囲内であり、且つ金属酸化物、金属硫化物、硫酸塩、炭酸塩のうち少なくとも一つを配合した白色顔料と、金属酸化物及びカーボンブラックのうち少なくとも一方を配合した黒色顔料と、を含むベース基材と、
前記ベース基材の前記一方の面に積層され、且つ着色剤としての顔料及び分散剤、又は、着色剤としての染料を含むインクにより形成された絵柄層と、を備えることを特徴とする印刷物。
【請求項３】
前記着色剤は、有機顔料及び無機顔料のうち少なくとも１つを含み、
前記無機顔料は、コバルトブルー、酸化鉄、黄色酸化鉄、カーボンブラックのうち少なくとも１つを含み、
前記有機顔料は、Ｃ．Ｉ．ピグメントブルー１５：３、Ｃ．Ｉ．ピグメントブルー１５：４、Ｃ．Ｉ．Ｄｉｓｐｅｒｓｅ  Ｂｌｕｅ６０（Ｃ）、Ｃ．Ｉ．ピグメントレッド１２２、Ｃ．Ｉ．ピグメントバイオレット１９、Ｃ．Ｉ．Ｄｉｓｐｅｒｓｅ  Ｒｅｄ３０２（Ｍ）、Ｃ．Ｉ．ピグメントイエロー７４、Ｃ．Ｉ．ピグメントイエロー１６、Ｃ．Ｉ．ピグメントイエロー１２８、Ｃ．Ｉ．ピグメントイエロー１０９、Ｃ．Ｉ．ピグメントイエロー１３８、Ｃ．Ｉ．Ｄｉｓｐｅｒｓｅ  Ｙｅｌｌｏｗ１４９（Ｙ）、カーボンブラック（Ｋ）のうち少なくとも１つを含むことを特徴とする請求項１又は請求項２に記載した印刷物。
【請求項４】
一方の面の色相が、ＣＩＥ−Ｌ＊ａ＊ｂ＊色空間において、色相範囲が−１０以上＋５以下の範囲内、彩度範囲が−１５以上＋１５以下の範囲内、Ｌ＊範囲が８４以上１００以下の範囲内であり、且つ金属酸化物、金属硫化物、硫酸塩、炭酸塩のうち少なくとも一つを配合した白色顔料を含むベース基材を形成するベース基材形成工程と、
前記一方の面に対し、着色剤としての顔料及び分散剤、又は、着色剤としての染料を含むインクを用いてインクジェット印刷法により画像を形成することで、前記ベース基材の前記一方の面に積層された絵柄層を形成する絵柄層形成工程と、を備えることを特徴とする印刷物の製造方法。
【請求項５】
一方の面の色相が、ＣＩＥ−Ｌ＊ａ＊ｂ＊色空間において、色相範囲が−７以上＋７以下の範囲内、彩度範囲が−１０以上＋１５以下の範囲内、Ｌ＊範囲が５５以上８４以下の範囲内であり、且つ金属酸化物、金属硫化物、硫酸塩、炭酸塩のうち少なくとも一つを配合した白色顔料と、金属酸化物及びカーボンブラックのうち少なくとも一方を配合した黒色顔料と、を含むベース基材を形成するベース基材形成工程と、
前記一方の面に対し、着色剤としての顔料及び分散剤、又は、着色剤としての染料を含むインクを用いてインクジェット印刷法により画像を形成することで、前記ベース基材の前記一方の面に積層された絵柄層を形成する絵柄層形成工程と、を備えることを特徴とする印刷物の製造方法。
【請求項６】
前記着色剤は、有機顔料及び無機顔料のうち少なくとも１つを含み、
前記無機顔料は、コバルトブルー、酸化鉄、黄色酸化鉄、カーボンブラックのうち少なくとも１つを含み、
前記有機顔料は、Ｃ．Ｉ．ピグメントブルー１５：３、Ｃ．Ｉ．ピグメントブルー１５：４、Ｃ．Ｉ．Ｄｉｓｐｅｒｓｅ  Ｂｌｕｅ６０（Ｃ）、Ｃ．Ｉ．ピグメントレッド１２２、Ｃ．Ｉ．ピグメントバイオレット１９、Ｃ．Ｉ．Ｄｉｓｐｅｒｓｅ  Ｒｅｄ３０２（Ｍ）、Ｃ．Ｉ．ピグメントイエロー７４、Ｃ．Ｉ．ピグメントイエロー１６、Ｃ．Ｉ．ピグメントイエロー１２８、Ｃ．Ｉ．ピグメントイエロー１０９、Ｃ．Ｉ．ピグメントイエロー１３８、Ｃ．Ｉ．Ｄｉｓｐｅｒｓｅ  Ｙｅｌｌｏｗ１４９（Ｙ）、カーボンブラック（Ｋ）のうち少なくとも１つを含むことを特徴とする請求項４又は請求項５に記載した印刷物の製造方法。
【発明の詳細な説明】
【技術分野】
【０００１】
本発明は、例えば、インクジェットヘッドから吐出したインクを用いた印刷物と、印刷物の製造方法に関する。
【背景技術】
【０００２】
印刷物に絵柄を印刷する技術としては、例えば、特許文献１に開示されているように、インクジェット印刷法を用いた技術がある。特許文献１に開示されている技術では、紫外線等の光を照射することにより硬化するインクを用いたインクジェット印刷法により、印刷物に絵柄を印刷する。
【先行技術文献】
【特許文献】
【０００３】
【特許文献１】特開２００４−２３８４５６号公報
【発明の概要】
【発明が解決しようとする課題】
【０００４】
インクジェット印刷法では、印刷の対象とする基材の表面から一定の距離を空けて印刷を行なう。基材に絵柄を印刷した際の意匠の表現性やインクの密着性は、基材の表面における色相（色味）の影響を受けるが、さらに、基材の材質や、基材に添加されている顔料・骨材等の表面状態の影響も受ける。
特に、印刷の対象とする基材は、印刷の柄に応じて特定の色相範囲に設定しておく場合が多い。また、特定の色相範囲にするためには、基材に着色顔料や着色細骨材等を添加する場合が多く、これらの成分に対するインクの相性も、意匠の表現性やインクの密着性に影響を与える。
【０００５】
しかしながら、特許文献１に開示されている技術を含め、従来の技術では、特定の色相を有する基材の表面へ、インクジェット印刷法によって絵柄を印刷する際の、意匠の表現性やインクの密着性が低いという問題がある。
本発明は、上記事情に鑑みてなされたものであり、特定の色相を有する基材の表面へ、インクジェット印刷法によって絵柄を印刷する際の、意匠の表現性やインクの密着性を向上させることが可能な印刷物と、印刷物の製造方法を提供することを目的とする。
【課題を解決するための手段】
【０００６】
上記課題を解決するために、本発明の一態様は、ベース基材と、ベース基材の一方の面に積層された絵柄層を備える印刷物である。ベース基材は、一方の面の色相が、ＣＩＥ−Ｌ＊ａ＊ｂ＊色空間において、色相範囲が−１０以上＋５以下の範囲内、彩度範囲が−１５以上＋１５以下の範囲内、Ｌ＊範囲が８４以上１００以下の範囲内である。これに加え、ベース基材は、金属酸化物、金属硫化物、硫酸塩、炭酸塩のうち少なくとも一つを配合した白色顔料を含む。絵柄層は、着色剤としての顔料及び分散剤、又は、着色剤としての染料を含むインクにより形成されている。
【０００７】
また、上記課題を解決するために、本発明の一態様は、ベース基材と、ベース基材の一方の面に積層された絵柄層を備える印刷物である。ベース基材は、一方の面の色相が、ＣＩＥ−Ｌ＊ａ＊ｂ＊色空間において、色相範囲が−７以上＋７以下の範囲内、彩度範囲が−１０以上＋１５以下の範囲内、Ｌ＊範囲が５５以上８４以下の範囲内である。これに加え、ベース基材は、金属酸化物、金属硫化物、硫酸塩、炭酸塩のうち少なくとも一つを配合した白色顔料と、金属酸化物及びカーボンブラックのうち少なくとも一方を配合した黒色顔料を含む。絵柄層は、着色剤としての顔料及び分散剤、又は、着色剤としての染料を含むインクにより形成されている。
【０００８】
また、上記課題を解決するために、本発明の一態様は、ベース基材と、ベース基材の一方の面に積層された絵柄層を備える印刷物の製造方法である。印刷物の製造方法は、ベース基材形成工程と、絵柄層形成工程を備える。ベース基材形成工程では、一方の面の色相が、ＣＩＥ−Ｌ＊ａ＊ｂ＊色空間において、色相範囲が−１０以上＋５以下の範囲内、彩度範囲が−１５以上＋１５以下の範囲内、Ｌ＊範囲が８４以上１００以下の範囲内であるベース基材を形成する。これに加え、ベース基材形成工程では、金属酸化物、金属硫化物、硫酸塩、炭酸塩のうち少なくとも一つを配合した白色顔料を含むベース基材を形成する。絵柄層形成工程では、ベース基材の一方の面に対し、着色剤としての顔料及び分散剤、又は、着色剤としての染料を含むインクを用いてインクジェット印刷法により画像を形成することで、絵柄層を形成する。
【０００９】
また、上記課題を解決するために、本発明の一態様は、ベース基材と、ベース基材の一方の面に積層された絵柄層を備える印刷物の製造方法である。印刷物の製造方法は、ベース基材形成工程と、絵柄層形成工程を備える。ベース基材形成工程では、一方の面の色相が、ＣＩＥ−Ｌ＊ａ＊ｂ＊色空間において、色相範囲が−７以上＋７以下の範囲内、彩度範囲が−１０以上＋１５以下の範囲内、Ｌ＊範囲が５５以上８４以下の範囲内であるベース基材を形成する。これに加え、ベース基材形成工程では、金属酸化物、金属硫化物、硫酸塩、炭酸塩のうち少なくとも一つを配合した白色顔料と、金属酸化物及びカーボンブラックのうち少なくとも一方を配合した黒色顔料を含むベース基材を形成する。絵柄層形成工程では、ベース基材の一方の面に対し、着色剤としての顔料及び分散剤、又は、着色剤としての染料を含むインクを用いてインクジェット印刷法により画像を形成することで、絵柄層を形成する。
【発明の効果】
【００１０】
本発明の一態様によれば、特定の色相を有する基材の表面へ、インクジェット印刷法によって絵柄を印刷する際の、意匠の表現性やインクの密着性を向上させることが可能な印刷物と、印刷物の製造方法を提供することが可能となる。
【図面の簡単な説明】
【００１１】
【図１】本発明の第１実施形態における印刷物の構成を示す断面図である。
【図２】本発明の変形例の構成を示す断面図である。
【図３】本発明の変形例の構成を示す断面図である。
【発明を実施するための形態】
【００１２】
以下、図面を参照して、本技術の実施形態を説明する。図面の記載において、同一又は類似の部分には同一又は類似の符号を付し、重複する説明を省略する。各図面は模式的なものであり、現実のものとは異なる場合が含まれる。以下に示す実施形態は、本技術の技術的思想を具体化するための装置や方法を例示するものであって、本技術の技術的思想は、下記の実施形態に例示した装置や方法に特定するものでない。本技術の技術的思想は、特許請求の範囲に記載された技術的範囲内において、種々の変更を加えることが可能である。また、以下の説明における「左右」や「上下」の方向は、単に説明の便宜上の定義であって、本発明の技術的思想を限定するものではない。よって、例えば、紙面を９０度回転すれば「左右」と「上下」とは交換して読まれ、紙面を１８０度回転すれば「左」が「右」になり、「右」が「左」になることは勿論である。
【００１３】
（第１実施形態）
以下、図１を参照して、印刷物１０の構成について説明する。
印刷物１０は、図１に示すように、ベース基材１と、絵柄層２を備える。
【００１４】
（ベース基材）
ベース基材１の材料は、特に限定されるものではなく、公知の印刷媒体を用いることが可能である。
したがって、ベース基材１の材料としては、例えば、上質紙、コート紙、アート紙、キャスト紙、合成紙、インクジェット専用紙等の紙基材；ポリ塩化ビニル、ポリエチレンテレフタレート（ＰＥＴ）、ポリプロピレン（ＰＰ）、ポリエチレン（ＰＥ）、ナイロン、ポリスチレン、発泡スチロール、ポリメタクリル酸メチル（ＰＭＭＡ）、ポリカーボネート等のプラスチック基材；ガラス基材；布帛基材；有機樹脂に細骨材等の無機材料を配合してシート化した基材等を用いることが可能である。
【００１５】
ベース基材１の表面は、滑らかであっても、凹凸が形成されたものであってもよい。
また、ベース基材１の形状も、特に限定されることなく、例えば、フィルム状、シート状、板状としてもよい。
なお、ベース基材１の材料としては、一種類に限定するものではなく、二種類以上の印刷可能な媒体を互いに貼り合わせたものを用いてもよい。
【００１６】
ベース基材１の色は、白色又は灰色（グレー色）とする。
ベース基材１の色を白色とする場合、ベース基材１の表面の色相を、ＣＩＥ−Ｌ＊ａ＊ｂ＊色空間において、色相範囲を−１０以上＋５以下の範囲内、彩度範囲を−１５以上＋１５以下の範囲内、Ｌ＊範囲を８４以上１００以下の範囲内とする。
ベース基材１の色を灰色とする場合、ベース基材１の表面の色相を、ＣＩＥ−Ｌ＊ａ＊ｂ＊色空間において、色相範囲を−７以上＋７以下の範囲内、彩度範囲を−１０以上＋１５以下の範囲内、Ｌ＊範囲を５５以上８４以下の範囲内とする。
【００１７】
なお、ベース基材１の表面とは、ベース基材１の一方の面（図１では、上側の面）である。
また、ＣＩＥ−Ｌ＊ａ＊ｂ＊色空間は、「ＣＩＥＬａｂ色空間」や「ＣＩＥ１９７６Ｌ＊ａ＊ｂ＊色空間」とも呼称される。
ベース基材１の表面の色相を、上述した色相範囲、彩度範囲及びＬ＊範囲に設定するためには、ベース基材１に対して、着色顔料等の着色剤を配合した顔料を含ませる。
着色剤としては、金属酸化物（例えば、酸化チタン、亜鉛華）、金属硫化物（例えば、硫化亜鉛）、硫酸塩（例えば、硫酸バリウム）、炭酸塩（例えば、鉛白、炭酸カルシウム）のうち、少なくとも一つを用いる。
【００１８】
ベース基材１の色を白色とする場合には、ベース基材１に対して、金属酸化物、金属硫化物、硫酸塩、炭酸塩のうち少なくとも一つを配合した白色顔料を含ませる。
ベース基材１の色を灰色とする場合には、ベース基材１に対して、金属酸化物、金属硫化物、硫酸塩、炭酸塩のうち少なくとも一つを配合した白色顔料と、金属酸化物及びカーボンブラックのうち少なくとも一方を配合した黒色顔料を含ませる。
なお、ベース基材１の表面の色相を測定する色差計としては、例えば、コニカミノルタ社製の「ＣＲ−４００」を用いる。この場合、例えば、標準白色板：Ｙ＝８３．８、ｘ＝０．３１８４、ｙ＝０．３３４８（Ｄ６５）を基準として、色相を測定する。
【００１９】
（絵柄層）
絵柄層２は、ベース基材１に積層されている。具体的に、絵柄層２は、図１において、ベース基材１の表面に積層されており、ベース基材１の表面全体を覆うように形成されている。なお、形成する絵柄に応じて、ベース基材１が露出した部分が存在していても構わない。
また、絵柄層２は、インクジェット印刷法を用いて形成されている。
インクジェット印刷法に用いるインクとしては、水系、溶剤系、ＵＶ系等、各種のインクを用いることが可能である。また、インクの系は、印刷の対象となるベース基材１の種類等に応じて、適宜選択することが可能である。
インクの成分としては、着色剤としての顔料及び分散剤、又は、着色剤としての染料を含んでおり、使用するインクの色に合わせて、顔料や染料を用いることが可能である。
顔料として好適に用いることが可能なものとしては、例えば、無機顔料、有機顔料、ブラック顔料がある。
【００２０】
無機顔料の一例としては、酸化チタン、亜鉛華、硫化亜鉛、鉛白、炭酸カルシウム、沈降性硫酸バリウム、ホワイトカーボン、アルミナホワイト、カオリンクレー、タルク、ベントナイト、黒色酸化鉄、カドミウムレッド、弁柄、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット、コバルトバイオレット等を用いることが可能である。
有機顔料の一例としては、アゾ顔料、フタロシアニン顔料、アントラキノン顔料、キナクリドン顔料、イソインドリノン顔料、キノフタロン顔料、染料レーキ顔料、蛍光顔料等を用いることが可能である。
【００２１】
具体的な有機顔料として、マゼンタ又はレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２、Ｃ．Ｉ．ピグメントバイオレット１９、Ｃ．Ｉ．ピグメントバイオレット２９、Ｃ．Ｉ．ピグメントバイオレット２３等を用いることが可能である。
【００２２】
オレンジ又はイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１０９、Ｃ．Ｉ．ピグメントイエロー１２８、Ｃ．Ｉ．ピグメントイエロー１３８等を用いることが可能である。
グリーン又はシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー６０、Ｃ．Ｉ．ピグメントグリーン７等を用いることが可能である。
【００２３】
ブラック顔料としては、例えば、ファーネス法やチャネル法で製造されたカーボンブラックを用いることが可能である。また、ブラック顔料としては、カーボンブラックの他にも、例えば、アニリンブラック、ルモゲンブラック、アゾメチンアゾブラック等を用いることが可能である。また、シアン顔料、マゼンタ顔料、イエロー顔料や、ブラウン顔料、オレンジ顔料等の有彩色顔料を複数使用して、ブラック顔料とすることも可能である。  染料としては、酸性染料、反応性染料、分散染料等を用いることが可能である。具体的な化合物としては、酸性染料や反応性染料等を用いることが可能である。
【００２４】
＜酸性染料＞
酸性染料としては、例えば、Ｃ．Ｉ．アシッドイエロー２、３、７、１７、１９、２３、２５、２９、３８、４２、４９、５９、６１、７２、９９、Ｃ．Ｉ．アシッドオレンジ５６、６４、Ｃ．Ｉ．アシッドレッド１、８、１４、１８、２６、３２、３７、４２、５２、５７、７２、７４、８０、８７、１１５、１１９、１３１、１３３、１３４、１４３、１５４、１８６、２４９、２５４、２５６、Ｃ．Ｉ．アシッドバイオレット１１、３４、７５、Ｃ．Ｉ．アシッドブルー１、７、９、２９、８７、１２６、１３８、１７１、１７５、１８３、２３４、２３６、２４９、Ｃ．Ｉ．アシッドグリーン９、１２、１９、２７、４１、Ｃ．Ｉ．アシッドブラック１、２、７、２４、２６、４８、５２、５８、６０、９４、１０７、１０９、１１０、１１９、１３１、１５５を用いることが可能である。
【００２５】
＜反応性染料＞
反応性染料としては、例えば、Ｃ．Ｉ．リアクティブイエロー１、２、３、１３、１４、１５、１７、３７、４２、７６、９５、１６８、１７５、Ｃ．Ｉ．リアクティブレッド２、６、１１、２１、２２、２３、２４、３３、４５、１１１、１１２、１１４、１８０、２１８、２２６、２２８、２３５、Ｃ．Ｉ．リアクティブブルー７、１４、１５、１８、１９、２１、２５、３８、４９、７２、７７、１７６、２０３、２２０、２３０、２３５、Ｃ．Ｉ．リアクティブオレンジ５、１２、１３、３５、９５、Ｃ．Ｉ．リアクティブブラウン７、１１、３３、３７、４６、Ｃ．Ｉ．リアクティブグリーン８、１９、Ｃ．Ｉ．リアクティブバイオレット２、４、６、８、２１、２２、２５、Ｃ．Ｉ．リアクティブブラック５、８、３１、３９を用いることが可能である。
【００２６】
また、分散染料としては、例えば、アゾ系分散染料、キノン系分散染料、アントラキノン系分散染料、キノフタロン系分散染料等種々の分散染料を用いることが可能である。具体的な化合物としては、例えば、Ｃ．Ｉ．Ｄｉｓｐｅｒｓｅ Ｙｅｌｌｏｗ３，４，５，７，９，１３，２３，２４，３０，３３，３４，４２，４４，４９，５０，５１，５４，５６，５８，６０，６３，６４，６６，６８，７１，７４，７６，７９，８２，８３，８５，８６，８８，９０，９１，９３，９８，９９，１００，１０４，１０８，１１４，１１６，１１８，１１９，１２２，１２４，１２６，１３５，１４０，１４１，１４９，１６０，１６２，１６３，１６４，１６５，１７９，１８０，１８２，１８３，１８４，１８６，１９２，１９８，１９９，２０２，２０４，２１０，２１１，２１５，２１６，２１８，２２４，２２７，２３１，２３２、Ｃ．Ｉ．Ｄｉｓｐｅｒｓｅ Ｏｒａｎｇｅ１，３，５，７，１１，１３，１７，２０，２１，２５，２９，３０，３１，３２，３３，３７，３８，４２，４３，４４，４５，４６，４７，４８，４９，５０，５３，５４，５５，５６，５７，５８，５９，６１，６６，７１，７３，７６，７８，８０，８９，９０，９１，９３，９６，９７，１１９，１２７，１３０，１３９，１４２、Ｃ．Ｉ．Ｄｉｓｐｅｒｓｅ Ｒｅｄ１，４，５，７，１１，１２，１３，１５，１７，２７，４３，４４，５０，５２，５３，５４，５５，５６，５８，５９，６０，６５，７２，７３，７４，７５，７６，７８，８１，８２，８６，８８，９０，９１，９２，９３，９６，１０３，１０５，１０６，１０７，１０８，１１０，１１１，１１３，１１７，１１８，１２１，１２２，１２６，１２７，１２８，１３１，１３２，１３４，１３５，１３７，１４３，１４５，１４６，１５１，１５２，１５３，１５４，１５７，１５９，１６４，１６７，１６９，１７７，１７９，１８１，１８３，１８４，１８５，１８８，１８９，１９０，１９１，１９２，２００，２０１，２０２，２０３，２０５，２０６，２０７，２１０，２２１，２２４，２２５，２２７，２２９，２３９，２４０，２５７，２５８，２７７，２７８，２７９，２８１，２８８，２９８，３０２，３０３，３１０，３１１，３１２，３２０，３２４，３２８、Ｃ．Ｉ．Ｄｉｓｐｅｒｓｅ Ｖｉｏｌｅｔ１，４，８，２３，２６，２７，２８，３１，３３，３５，３６，３８，４０，４３，４６，４８，５０，５１，５２，５６，５７，５９，６１，６３，６９，７７、Ｃ．Ｉ．Ｄｉｓｐｅｒｓｅ Ｇｒｅｅｎ９、Ｃ．Ｉ．Ｄｉｓｐｅｒｓｅ Ｂｒｏｗｎ１，２，４，９，１３，１９、Ｃ．Ｉ．Ｄｉｓｐｅｒｓｅ Ｂｌｕｅ３，７，９，１４，１６，１９，２０，２６，２７，３５，４３，４４，５４，５５，５６，５８，６０，６２，６４，７１，７２，７３，７５，７９，８１，８２，８３，８７，９１，９３，９４，９５，９６，１０２，１０６，１０８，１１２，１１３，１１５，１１８，１２０，１２２，１２５，１２８，１３０，１３９，１４１，１４２，１４３，１４６，１４８，１４９，１５３，１５４，１５８，１６５，１６７，１７１，１７３，１７４，１７６，１８１，１８３，１８５，１８６，１８７，１８９，１９７，��９８，２００，２０１，２０５，２０７，２１１，２１４，２２４，２２５，２５７，２５９，２６７，２６８，２７０，２８４，２８５，２８７，２８８，２９１，２９３，２９５，２９７，３０１，３１５，３３０，３３３、Ｃ．Ｉ．Ｄｉｓｐｅｒｓｅ Ｂｌａｃｋ１，３，１０，２４等を用いることが可能である。
【００２７】
（印刷物１０の製造方法）
以下、図１を参照して、第１実施形態の印刷物１０を製造するための製造方法（印刷物１０の製造方法）を説明する。
印刷物１０の製造方法は、ベース基材１を形成するベース基材形成工程と、絵柄層２を形成する絵柄層形成工程を備える。
絵柄層形成工程では、ベース基材１の表面に対し、着色剤としての顔料及び分散剤、又は、着色剤としての染料を含むインクを用いて、インクジェット印刷法により画像を形成することで、絵柄層２を形成する。
絵柄層形成工程で用いる着色剤は、有機顔料及び無機顔料のうち少なくとも１つを含む。
着色剤が含む無機顔料は、コバルトブルー、酸化鉄、黄色酸化鉄、カーボンブラックのうち少なくとも１つを含む。
【００２８】
着色剤が含む有機顔料は、Ｃ．Ｉ．ピグメントブルー１５：３、Ｃ．Ｉ．ピグメントブルー１５：４、Ｃ．Ｉ．Ｄｉｓｐｅｒｓｅ  Ｂｌｕｅ６０（Ｃ）、Ｃ．Ｉ．ピグメントレッド１２２、Ｃ．Ｉ．ピグメントバイオレット１９、Ｃ．Ｉ．Ｄｉｓｐｅｒｓｅ  Ｒｅｄ３０２（Ｍ）、Ｃ．Ｉ．ピグメントイエロー７４、Ｃ．Ｉ．ピグメントイエロー１６、Ｃ．Ｉ．ピグメントイエロー１２８、Ｃ．Ｉ．ピグメントイエロー１０９、Ｃ．Ｉ．ピグメントイエロー１３８、Ｃ．Ｉ．Ｄｉｓｐｅｒｓｅ  Ｙｅｌｌｏｗ１４９（Ｙ）、カーボンブラック（Ｋ）のうち少なくとも１つを含む。
なお、上述した第１実施形態は、本発明の一例であり、本発明は、上述した第１実施形態に限定されることはなく、この実施形態以外の形態であっても、本発明に係る技術的思想を逸脱しない範囲であれば、設計等に応じて種々の変更が可能である。
【００２９】
（第１実施形態の効果）
第１実施形態の印刷物１０であれば、以下に記載する効果を奏することが可能となる。
（１）ベース基材１と、ベース基材１の表面に積層され、且つ着色剤としての顔料及び分散剤、又は、着色剤としての染料を含むインクにより形成された絵柄層２を備える。これに加え、ベース基材１が、表面の色相が、ＣＩＥ−Ｌ＊ａ＊ｂ＊色空間において、色相範囲が−１０以上＋５以下の範囲内、彩度範囲が−１５以上＋１５以下の範囲内、Ｌ＊範囲が８４以上１００以下の範囲内である。さらに、ベース基材１が、金属酸化物、金属硫化物、硫酸塩、炭酸塩のうち少なくとも一つを配合した白色顔料を含む。
その結果、白色顔料を含む白色のベース基材１へ印刷して加飾する際に、ベース基材１へのインキ密着が良好であるとともに、ベース基材１の色を活かしつつ意匠表現が良好な印刷物１０を形成することが可能となる。
これにより、特定の色相を有するベース基材１の表面へ、インクジェット印刷法によって絵柄を印刷する際の、意匠の表現性やインクの密着性を向上させることが可能な印刷物１０を提供することが可能となる。
【００３０】
（２）ベース基材１と、ベース基材１の表面に積層され、且つ着色剤としての顔料及び分散剤、又は、着色剤としての染料を含むインクにより形成された絵柄層２を備える。これに加え、ベース基材１が、表面の色相が、ＣＩＥ−Ｌ＊ａ＊ｂ＊色空間において、色相範囲が−７以上＋７以下の範囲内、彩度範囲が−１０以上＋１５以下の範囲内、Ｌ＊範囲が５５以上８４以下の範囲内である。さらに、ベース基材１が、金属酸化物、金属硫化物、硫酸塩、炭酸塩のうち少なくとも一つを配合した白色顔料と、金属酸化物及びカーボンブラックのうち少なくとも一方を配合した黒色顔料と、を含む。
その結果、白色顔料と黒色顔料を含む灰色のベース基材１へ印刷して加飾する際に、ベース基材１へのインキ密着が良好であるとともに、ベース基材１の色を活かしつつ意匠表現が良好な印刷物１０を形成することが可能となる。
これにより、特定の色相を有するベース基材１の表面へ、インクジェット印刷法によって絵柄を印刷する際の、意匠の表現性やインクの密着性を向上させることが可能な印刷物１０を提供することが可能となる。
【００３１】
（３）インクが含む着色剤が、有機顔料及び無機顔料のうち少なくとも１つを含み、無機顔料は、コバルトブルー、酸化鉄、黄色酸化鉄、カーボンブラックのうち少なくとも１つを含む。これに加え、有機顔料は、Ｃ．Ｉ．ピグメントブルー１５：３、Ｃ．Ｉ．ピグメントブルー１５：４、Ｃ．Ｉ．Ｄｉｓｐｅｒｓｅ  Ｂｌｕｅ６０（Ｃ）、Ｃ．Ｉ．ピグメントレッド１２２、Ｃ．Ｉ．ピグメントバイオレット１９、Ｃ．Ｉ．Ｄｉｓｐｅｒｓｅ  Ｒｅｄ３０２（Ｍ）、Ｃ．Ｉ．ピグメントイエロー７４、Ｃ．Ｉ．ピグメントイエロー１６、Ｃ．Ｉ．ピグメントイエロー１２８、Ｃ．Ｉ．ピグメントイエロー１０９、Ｃ．Ｉ．ピグメントイエロー１３８、Ｃ．Ｉ．Ｄｉｓｐｅｒｓｅ  Ｙｅｌｌｏｗ１４９（Ｙ）、カーボンブラック（Ｋ）のうち少なくとも１つを含む。
その結果、絵柄層２のバリエーションを増加させることが可能となり、意匠の表現性を向上させることが可能な印刷物１０を提供することが可能となる。
また、第１実施形態の印刷物の製造方法であれば、以下に記載する効果を奏することが可能となる。
【００３２】
（４）ベース基材形成工程と、絵柄層形成工程を備える。ベース基材形成工程では、表面の色相が、ＣＩＥ−Ｌ＊ａ＊ｂ＊色空間において、色相範囲が−１０以上＋５以下の範囲内、彩度範囲が−１５以上＋１５以下の範囲内、Ｌ＊範囲が８４以上１００以下の範囲内であるベース基材１を形成する。これに加え、ベース基材形成工程では、金属酸化物、金属硫化物、硫酸塩、炭酸塩のうち少なくとも一つを配合した白色顔料を含むベース基材１を形成する。絵柄層形成工程では、ベース基材１の表面に対し、着色剤としての顔料及び分散剤、又は、着色剤としての染料を含むインクを用いてインクジェット印刷法により画像を形成することで、絵柄層２を形成する。
その結果、白色顔料を含む白色のベース基材１へ印刷して加飾する際に、ベース基材１へのインキ密着が良好であるとともに、ベース基材１の色を活かしつつ意匠表現が良好な印刷物１０を形成することが可能となる。
これにより、特定の色相を有するベース基材１の表面へ、インクジェット印刷法によって絵柄を印刷する際の、意匠の表現性やインクの密着性を向上させることが可能な印刷物の製造方法を提供することが可能となる。
【００３３】
（５）ベース基材形成工程と、絵柄層形成工程を備える。ベース基材形成工程では、表面の色相が、ＣＩＥ−Ｌ＊ａ＊ｂ＊色空間において、色相範囲が−７以上＋７以下の範囲内、彩度範囲が−１０以上＋１５以下の範囲内、Ｌ＊範囲が５５以上８４以下の範囲内であるベース基材１を形成する。これに加え、ベース基材形成工程では、金属酸化物、金属硫化物、硫酸塩、炭酸塩のうち少なくとも一つを配合した白色顔料と、金属酸化物及びカーボンブラックのうち少なくとも一方を配合した黒色顔料を含むベース基材１を形成する。絵柄層形成工程では、ベース基材１の表面に対し、着色剤としての顔料及び分散剤、又は、着色剤としての染料を含むインクを用いてインクジェット印刷法により画像を形成することで、絵柄層２を形成する。
その結果、白色顔料と黒色顔料を含む灰色のベース基材１へ印刷して加飾する際に、ベース基材１へのインキ密着が良好であるとともに、ベース基材１の色を活かしつつ意匠表現が良好な印刷物１０を形成することが可能となる。
これにより、特定の色相を有するベース基材１の表面へ、インクジェット印刷法によって絵柄を印刷する際の、意匠の表現性やインクの密着性を向上させることが可能な印刷物の製造方法を提供することが可能となる。
【００３４】
（６）インクが含む着色剤が、有機顔料及び無機顔料のうち少なくとも１つを含み、無機顔料は、コバルトブルー、酸化鉄、黄色酸化鉄、カーボンブラックのうち少なくとも１つを含む。これに加え、有機顔料は、Ｃ．Ｉ．ピグメントブルー１５：３、Ｃ．Ｉ．ピグメントブルー１５：４、Ｃ．Ｉ．Ｄｉｓｐｅｒｓｅ  Ｂｌｕｅ６０（Ｃ）、Ｃ．Ｉ．ピグメントレッド１２２、Ｃ．Ｉ．ピグメントバイオレット１９、Ｃ．Ｉ．Ｄｉｓｐｅｒｓｅ  Ｒｅｄ３０２（Ｍ）、Ｃ．Ｉ．ピグメントイエロー７４、Ｃ．Ｉ．ピグメントイエロー１６、Ｃ．Ｉ．ピグメントイエロー１２８、Ｃ．Ｉ．ピグメントイエロー１０９、Ｃ．Ｉ．ピグメントイエロー１３８、Ｃ．Ｉ．Ｄｉｓｐｅｒｓｅ  Ｙｅｌｌｏｗ１４９（Ｙ）、カーボンブラック（Ｋ）のうち少なくとも１つを含む。
その結果、絵柄層２のバリエーションを増加させることが可能となり、意匠の表現性を向上させることが可能な印刷物の製造方法を提供することが可能となる。
【００３５】
（変形例）
（１）第１実施形態では、印刷物１０の構成を、ベース基材１と、絵柄層２を備える構成としたが、これに限定するものではない。すなわち、印刷物１０の構成を、ベース基材１と、絵柄層２に加え、例えば、図２に示すように、トップコート層４を備える構成としてもよい。
トップコート層４は、絵柄層２に積層されており、絵柄層２を間に挟んで、ベース基材１の表面と対向している。
トップコート層４は、光沢等の意匠性や、耐傷性、耐候性等の表面物性を付与するために、必要に応じて設けられる層である。トップコート層４の硬化方式は、１液、２液、活性エネルギー線照射等、公知の方式を用いることが可能である。トップコート層４に用いる樹脂材料は、ウレタン系、アクリル系、ポリエステル系等、公知の材料を用いることが可能である。
【００３６】
（２）第１実施形態では、印刷物１０の構成を、ベース基材１と、絵柄層２を備える構成としたが、これに限定するものではない。すなわち、印刷物１０の構成を、ベース基材１と、絵柄層２に加え、例えば、図３に示すように、トップコート層４と、機能層６を備える構成としてもよい。
機能層６は、ベース基材１の印刷面となる表面（図３では、上側の面）の反対側の面（裏面）に、例えば、剥離シート等で表面を保護した粘着層等により形成する。
また、例えば、ベース基材１の裏面に、織布や不織布等を積層してもよい。
また、例えば、ベース基材１と絵柄層２との間に、インク密着性を向上させるためのプライマー層を形成してもよい。
【実施例】
【００３７】
第１実施形態を参照しつつ、以下、実施例１から３の印刷物と、比較例１の印刷物について説明する。
【００３８】
（実施例１）
・ベース基材
ベース基材は、白色ＰＰフィルム（厚さ：１２０μｍ）に、酸化チタン（２．０質量％）を配合して形成した。
ＰＰフィルムの表面を、色差計（ＣＲ−４００：コニカミノルタ社製）により測定したところ、色相範囲が−５．０であり、彩度範囲が１１．８であり、Ｌ＊範囲が９５．７であった。
【００３９】
・絵柄層
絵柄層は、ベース基材の表面に、ラジカルＵＶ系有機顔料インクを用いたインクジェット印刷法により形成した。これにより、実施例１の印刷物を製造した。
ラジカルＵＶ系有機顔料インクジェットインキには、着色剤として有機顔料のみを使用した。また、絵柄は、大谷石調とした。
有機顔料としては、Ｃ．Ｉ．ピグメントブルー１５：４、Ｃ．Ｉ．ピグメントバイオレット１９、Ｃ．Ｉ．ピグメントイエロー１２８、カーボンブラックを使用した。
【００４０】
（実施例２）
・ベース基材
ベース基材は、グレー色の塩化ビニルフィルム（厚さ：１５０μｍ）に、酸化チタン（２．０質量％）及びカーボンブラック（少量）を配合して形成した。
塩化ビニルフィルムの表面を、色差計（ＣＲ−４００：コニカミノルタ社製）により測定したところ、色相範囲が５．１であり、彩度範囲が−７．２であり、Ｌ＊範囲が６０．５であった。
【００４１】
・絵柄層
絵柄層は、ベース基材の表面に、溶剤系有機顔料インクを用いたインクジェット印刷法により形成した。これにより、実施例２の印刷物を製造した。
溶剤系有機顔料インクジェットインキには、着色剤として有機顔料のみを使用した。また、絵柄は、濃色の木目柄とした。
有機顔料としては、Ｃ．Ｉ．ピグメントブルー１５：４、Ｃ．Ｉ．ピグメントレッド１２２、Ｃ．Ｉ．ピグメントイエロー７４、カーボンブラックを使用した。
【００４２】
（実施例３）
・ベース基材
ベース基材は、白色基材シート（厚さ：約５ｍｍ、有機樹脂約３０％、着色細骨材約７０％）に、バインダーとしての有機樹脂（アクリル系樹脂）に着色細骨材（大理石、珪砂等）を配合して形成した。
基材シートの表面を、色差計（ＣＲ−４００：コニカミノルタ社製）により測定したところ、色相範囲が−０．４であり、彩度範囲が３．９であり、Ｌ＊範囲が８６．２であった。
【００４３】
・絵柄層
絵柄層は、ベース基材の表面に、カチオンＵＶ系無機顔料インクを用いたインクジェット印刷法により形成した。これにより、実施例３の印刷物を製造した。
カチオンＵＶ系無機顔料インクジェットインキには、着色剤として無機顔料のみを使用した。また、絵柄は、御影石調とした。
無機顔料としては、コバルトブルー、酸化鉄、黄色酸化鉄、カーボンブラックを使用した。
【００４４】
（比較例１）
・ベース基材
ベース基材は、着色ＰＰフィルム（厚さ：１２０μｍ）に、酸化チタン（２．０質量％）及び酸化鉄（少量）を配合して形成した。
ＰＰフィルムの表面を、色差計（ＣＲ−４００：コニカミノルタ社製）により測定したところ、色相範囲が１２．５であり、彩度範囲が３．１であり、Ｌ＊範囲が７６．２であった。
・絵柄層
絵柄層は、実施例１と同様に形成した。これにより、比較例１の印刷物を製造した。
【００４５】
（性能評価、評価結果）
実施例１から３の印刷物と、比較例１の印刷物に対し、それぞれ、意匠性、インク密着性、耐候性を評価した。評価方法としては、以下に記載した方法を用いた。
【００４６】
＜意匠性＞
基材シートに印刷した絵柄の表現性を、目視にて評価した。その際、色調や着肉状態等の絵柄表現性が良好である場合を「○」と評価し、程度が悪化するにつれて、「△」、「×」の順で評価した。
＜インク密着性＞
絵柄層の表面に対して粘着テープを貼り付け、同一の箇所で３回の剥離試験を行うことで、インク密着性を評価した。その際、インク剥離が無い場合を「○」と評価し、軽微な剥離が見られる場合を「△」と評価し、剥離が見られる場合を「×」と評価した。
＜耐候性＞
サンシャインウェザーメーターを１０００時間照射した後の色変化を、色差計にて測定した。その際、色差ΔＥ≦３．０の場合を「○」と評価し、色差ΔＥ＞３．０の場合を「×」と評価した。
【００４７】
【表１】
2020157513.tif 000003
【００４８】
上述した方法を用いて、各種の性能を評価した結果、表１に示すように、実施例１から３の印刷物は、いずれの評価試験においても優れた性能を示し、印刷物として問題の無い結果を示した。一方、比較例１の印刷物は、特に耐候性の評価試験において、不合格の要素を持ち、印刷物として不適格な結果を示した。
【符号の説明】
【００４９】
１…ベース基材、２…絵柄層、４…トップコート層、６…機能層、１０…印刷物
【図１】
2020157513.tif 000004
【図２】
2020157513.tif 000005
【図３】
2020157513.tif 000006